(57)【要約】【課題】創傷部に付着し難く、創傷部からの滲出液の吸い上げ透過性に優れるとともに、吸い上げ透過した滲出液の吸収性に優れた創傷部用パッドを提供する。【解決手段】  創傷部に当接させ創傷部からの滲出液を吸い上げ透過させるための液透過性繊維綿層１と、該液透過性繊維綿層１上に積層され、前記滲出液を吸収させるための液吸収性繊維綿層とからなるパッドにおいて、前記液透過性繊維綿層１が剥離性繊維綿と、制菌性繊維綿と、熱融着性繊維綿との混合物からなり、該混合物が部分的に該熱融着性繊維綿により融着されていることを特徴とする。【選択図】図１
2010148916.tif 000002
【特許請求の範囲】
【請求項１】
創傷部に当接させ創傷部からの滲出液を吸い上げ透過させるための液透過性繊維綿層と、該液透過性繊維綿層上に積層され、前記滲出液を吸収させるための液吸収性繊維綿層とからなるパッドにおいて、前記液透過性繊維綿層が剥離性繊維綿と、制菌性繊維綿と、熱融着性繊維綿との混合物からなり、該混合物が部分的に該熱融着性繊維綿により融着されていることを特徴とする創傷部用パッド。
【請求項２】
剥離性繊維綿が、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維から選ばれる少なくとも１種からなることを特徴とする請求項１記載の創傷部用パッド。
【請求項３】
制菌性繊維綿が、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維から選ばれる少なくとも１種からなることを特徴とする請求項１又は２に記載の創傷部用パッド。
【請求項４】
熱融着性繊維綿が、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維、ポリエチレン繊維、ポリプロピレン繊維から選ばれる少なくとも１種からなることを特徴とする請求項１〜３のいずれか１項に記載の創傷部用パッド。
【請求項５】
熱融着性繊維綿が、芯鞘構造からなることを特徴とする請求項１〜４のいずれか１項に記載の創傷部用パッド。
【請求項６】
剥離性繊維綿が、シリコーン加工を施したポリエステル繊維からなり、制菌性繊維綿が制菌処理を施したポリエステル繊維からなり、熱融着性繊維綿がポリエステル繊維を芯とし、ポリエチレンを鞘とする芯鞘構造からなることを特徴とする請求項１記載の創傷部用パッド。
【請求項７】
剥離性繊維綿が３０〜５０重量％、制菌性繊維綿が４０〜６０重量％、熱融着性繊維綿が５〜１５重量％であることを特徴とする請求項１〜６のいずれか１項に記載の創傷部用パッド。
【請求項８】
液吸収性繊維綿層が、ガーゼ、天然綿、セルロース繊維綿から選ばれる少なくとも１種からなることを特徴とする請求項１〜７のいずれか１項に記載の創傷部用パッド。
【発明の詳細な説明】
【技術分野】
【０００１】
本発明は創傷部用パッドに関し、更に詳しくは、創傷部に付着し難く、創傷部からの滲出液の吸い上げ透過性に優れるとともに、吸い上げ透過した滲出液の吸収性に優れた創傷部用パッドに関する。
【背景技術】
【０００２】
従来、手術、創傷、皮膚潰瘍、褥瘡等に由来する滲出液を伴う皮膚及び皮下組織の創傷部に当接して創傷を治癒させるための創傷部用パッドとしては、多種多様のものが提案されている。
【０００３】
例えば、吸収材が水で濡れ、細菌の流入、繁殖等の原因となるのを防止するために、ガーゼ、脱脂綿、不織布、毛綿、ポリエステル等の織・編物等からなる吸収材層を撥水剤で処理した絆創膏が提案されている（例えば、特許文献１参照）。
【０００４】
また、かさぶたとの付着解消と傷からの滲出液の吸収性を満足させるために、傷口パッドの表面の少なくとも８０％以上が再生セルロース繊維布帛で被覆されている絆創膏が提案されている（例えば、特許文献２参照）。
【０００５】
更に、創傷部分からの滲出液の除去性を改善するために、創傷部に当てる液透過性繊維綿層と、当該液透過性繊維綿層上に重合する液吸収性繊維綿層とからなるパッドが提案されている（例えば、特許文献３参照）。
【先行技術文献】
【特許文献】
【０００６】
【特許文献１】特開昭６１−２５３０５８号公報
【特許文献２】特開平７−５１３１４号公報
【特許文献３】特開２００２−７８７３０号公報
【発明の概要】
【発明が解決しようとする課題】
【０００７】
しかしながら、前二者のように、ガーゼ、脱脂綿や再生セルロース繊維布帛からなるパッドは液の吸収性に優れているため、当初は創傷部からの滲出液を良く吸収するものの、吸収した滲出液が次第に固化してガーゼ等パッドの滲出液吸収性を低下させ、その結果、創傷部からの滲出液を封じ込める結果となり、汚れた滲出液の漏出を妨げ、却って雑菌繁殖の温床となり、創傷部の治癒を遅延させる虞れがある。
【０００８】
更には、滲出液で固化したパッドが創傷部に付着するため、例えば、汚染したパッドを新しいパッドに交換する際には、汚染したパッドを創傷部から無理矢理引き剥がすことになり、せっかく治癒しかけた創傷部を再び悪化させることにもなりかねない。また、固化したパッドは、弾力性、柔軟性が乏しいため、創傷部を刺激し、これも治癒を遅延させる原因となる。
【０００９】
一方、後者の液透過性繊維綿層と液吸収性繊維綿層とからなるパッドは、液透過性繊維綿層は創傷部からの滲出液を殆どを吸収せず透過させるので、この液透過性繊維綿層で滲出液が固化することが少ないためパッドが創傷部に付着することは少なく、従って、パッド交換時にパッドを創傷部から無理矢理引き剥がすことにより治癒しかけた創傷部を悪化させるといった事態は前二者に比べればかなり改善されるものの、液透過性能は必ずしも十分ではないため、パッドが付着する場合が発生することは避けられない。
【００１０】
本発明はかかる実情に鑑み、液透過繊維綿層の液吸い上げ透過性を改善し、創傷部からの滲出液の漏出を促すとともに、パッドが創傷部に付着しにくく、従って、パッドの交換も容易で治癒しかけた創傷部を悪化させることのないパッドを提供することを目的とするものである。
【課題を解決するための手段】
【００１１】
本発明は上記課題を解決するべく鋭意研究の結果、液透過性繊維綿層が剥離性繊維綿と、制菌性繊維綿と、熱融着性繊維綿との混合物からなり、該混合物が部分的に熱融着性繊維綿により融着されていることにより、所期の目的が達成されることを見い出し、本発明に至ったものである。
【００１２】
即ち、本発明の請求項１に係る発明は、創傷部に当接させ創傷部からの滲出液を吸い上げ透過させるための液透過性繊維綿層と、該液透過性繊維綿層上に積層され、前記滲出液を吸収させるための液吸収性繊維綿層とからなるパッドにおいて、前記液透過性繊維綿層が剥離性繊維綿と、制菌性繊維綿と、熱融着性繊維綿との混合物からなり、該混合物が部分的に熱融着性繊維綿により融着されていることを特徴とする創傷部用パッドを内容とする。
【００１３】
本発明の請求項２に係る発明は、剥離性繊維綿が、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維から選ばれる少なくとも１種からなることを特徴とする。
【００１４】
本発明の請求項３に係る発明は、制菌性繊維綿が、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維から選ばれる少なくとも１種からなることを特徴とする。
【００１５】
本発明の請求項４に係る発明は、熱融着性繊維綿が、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維、ポリエチレン繊維、ポリプロピレン繊維から選ばれる少なくとも１種からなることを特徴とする。
【００１６】
本発明の請求項５に係る発明は、熱融着性繊維綿が、芯鞘構造からなることを特徴とする。
【００１７】
本発明の請求項６に係る発明は、剥離性繊維綿が、シリコーン加工を施したポリエステル繊維からなり、制菌性繊維綿が制菌処理を施したポリエステル繊維からなり、熱融着性繊維綿がポリエステル繊維を芯とし、ポリエチレンを鞘とする芯鞘構造からなることを特徴とする請求項１記載の創傷部用パッドを特徴とする。
【００１８】
本発明の請求項７に係る発明は、剥離性繊維綿が３０〜５０重量％、制菌性繊維綿が４０〜６０重量％、熱融着性繊維綿が５〜１５重量％であることを特徴とする。
【００１９】
本発明の請求項８に係る発明は、液吸収性繊維綿層が、ガーゼ、天然綿、セルロース繊維綿から選ばれる少なくとも１種からなることを特徴とする。
【発明の効果】
【００２０】
本発明のパッドは、創傷部に当接され創傷部からの滲出液を吸い上げ透過させるための液透過性繊維綿層が、剥離性繊維綿と、制菌性繊維綿と、熱融着性繊維綿との混合物からなり、該混合物が部分的に熱融着性繊維綿により融着されネットワーク化されているため、熱融着性繊維綿の融着部により形成された多数の微細な空間部が恰も毛細管と同様に機能し、毛細管現象により創傷部からの滲出液を効果的に吸い上げて透過させ、液透過性繊維綿層上に積層された液吸収性繊維綿層に導いて該吸収性繊維綿層に吸収させる。
【００２１】
かくして、滲出液は液透過性繊維綿層を透過し、該層に吸収され滞留することが殆どないので、滲出液により液透過性繊維綿層が滲出液で固化することがなく、従って、パッドが創傷部に付着してパッドの交換の際に無理矢理引き剥がして治癒しかけた創傷部を再び悪化させるといったトラブルが防止される。
【００２２】
また、滲出液は液透過性繊維綿層を透過するだけで、吸収され滞留することが殆どないので、雑菌繁殖の温床となりにくい。
【００２３】
また、液透過性繊維綿層に創傷部に付着しにくい剥離性繊維綿を混合したので、パッドの創傷部への付着は一層減少する。
【００２４】
更に、液透過性繊維綿層に制菌性繊維綿を混合したので雑菌の繁殖が阻止され、創傷部の治癒が促進される。
【００２５】
更にまた、液透過性繊維綿層は剥離性繊維綿と、制菌性繊維綿と、熱融着性繊維綿とからなる混合物が部分的に該熱融着性繊維綿により融着されネットワーク化されているので、弾力性、柔軟性に富み創傷部を刺激することがなく、また、まとまり性が極めて良好で、ピンセットによる取り扱い性も容易である。
【図面の簡単な説明】
【００２６】
【図１】図１は実施例１の創傷部用パッドを示す概略断面図である。
【図２】図２は実施例２の創傷部用パッドを示す概略断面図である。
【図３】図３は比較例１の創傷部用パッドを示す概略断面図である。
【発明を実施するための形態】
【００２７】
本発明は、創傷部に当接させ創傷部からの滲出液を吸い上げ透過させるための液透過性繊維綿層と、該液透過性繊維綿層上に積層され、前記滲出液を吸収させるための液吸収性繊維綿層とからなるパッドにおいて、前記液透過性繊維綿層が剥離性繊維綿と、制菌性繊維綿と、熱融着性繊維綿との混合物からなり、該混合物が部分的に該熱融着性繊維綿により融着されていることを特徴とする。
【００２８】
本発明に用いられる液透過性繊維綿層は、創傷部に当接して創傷部からの滲出液を実質的に吸収せず、吸い上げ透過させるためのものである。従って、液透過性繊維綿層は創傷部に対して悪影響がなく、液を吸収しにくい繊維からなるものが好ましく、例えば、ポリエステル系繊維、ポリアミド系繊維、ポリウレタン系繊維、ポリオレフィン系繊維、ポリスチレン系繊維、ポリ塩化ビニル系繊維、ポリアクリロニトリル系繊維、ポリビニルアルコール系繊維が挙げられ、これらは単独で、又は必要に応じ、２種以上組み合わせて用いられる。
【００２９】
また、本発明の液透過性繊維綿層は、剥離性繊維綿と、制菌性繊維綿と、熱融着性繊維綿とからなるが、剥離性繊維綿は、創傷部への付着を防止又は減少させるためのもので、上記した繊維をそのまま用いてもよいが、例えば、シリコーン加工等の剥離性加工を施したものが好適である。
【００３０】
また、制菌性繊維綿は雑菌の繁殖を防止するためのもので、上記繊維を乾熱滅菌、ガス滅菌、ガンマー線照射滅菌等の滅菌処理を施したもの、上記繊維に抗菌剤を含有又は塗布した抗菌性繊維等が挙げられ、これらは単独で、又は必要に応じ、２種以上組み合わせて用いられる。
【００３１】
また、熱融着性繊維綿は、剥離性繊維綿及び制菌性繊維綿を部分的に融着してネットワーク化し、熱融着性繊維綿の融着部により多数の空間部を形成するためのもので、上記した繊維の中で、剥離性繊維綿及び制菌性繊維綿よりも融点の低い繊維を用いるのが好ましい。また、ポリエチレン繊維やポリプロピレン繊維を用いてもよい。特に、上記した繊維を芯とし、ポリエチレンを鞘とする芯鞘構造のものが好ましく、ポリエチレンが溶融して剥離性繊維綿及び制菌性繊維綿を融着してネットワークを形成する。
【００３２】
本発明における液透過性繊維綿としては、特にポリエステル繊維からなるものが好ましい。具体的には、剥離性繊維綿が、例えば「ウォッシャブル」（商品名、帝人株式会社製）のような、シリコーン加工を施したポリエステル繊維からなり、また、制菌性繊維綿が、例えば「ケミタックΣ」（商品名、帝人株式会社製）のような、制菌処理を施したポリエステル繊維からなり、更に、熱融着性繊維綿が、例えば「ＴＢＳ」（商品名、帝人株式会社製）のような、ポリエステル繊維を芯としポリエチレンを鞘とする芯鞘構造繊維からなるものが好ましい。
【００３３】
剥離性繊維綿、制菌性繊維綿、熱融着性繊維綿の混合割合としては、剥離性繊維綿が３０〜５０重量％、制菌性繊維綿が４０〜６０重量％、熱融着性繊維綿が５〜１５重量％であることが好ましい。剥離性繊維綿が３０重量％未満では創傷部への付着防止効果が小さくなり、一方、５０重量％を越えると制菌性繊維綿の割合が少なくなり、雑菌繁殖の防止効果が小さくなる場合がある。また、熱融着性繊維綿が５重量％未満では、熱融着性繊維綿の融着部により形成されるネットワーク化が不十分となり、形成される微細な空間部の形成が不十分となり、毛細管現象による滲出液の吸い上げ透過効果が小さくなり、一方、１５重量％を越えるとネットワーク化が進み過ぎ、弾力性、柔軟性が減じられ、創傷部を刺激して悪化させる場合がある。
【００３４】
本発明における液透過性繊維綿は、剥離性繊維綿、制菌性繊維綿、熱融着性繊維綿を所定の割合でミキシングし、解綿装置で解綿し、ミキシングタンクに風送し、ミキシングタンクを１〜２回パスさせてミキシングし、カーディングし、成型機で所定のサイズに成型した後、熱処理機で熱処理し、カッティング装置でカッティングして液透過性繊維綿とされる。
【００３５】
成型機での成型サイズは特に制限されないが、製造の容易性、取り扱い性の点から、例えば、巾１〜２ｍ、長さ１〜２ｍ、厚さ１０〜４０ｍｍ程度が好ましい。
また、カッティング装置でカッティングされて得られる液透過性繊維綿のサイズは特に制限されないが、巾５０〜２００ｍｍ、長さ５０〜２００ｍｍ、厚さ１０〜３０ｍｍ程度が好ましい。
【００３６】
液透過性繊維綿には、必要に応じ、消毒液、薬剤等を含浸又は塗布させることも可能である。
【００３７】
上記の如くして得られる液透過性繊維綿層上には、液吸収性繊維綿が積層され創傷部用パッドとされる。
液吸収性繊維綿層は、液透過性繊維綿層により吸い上げ透過される滲出液を吸収するためのものである。
従って、液吸収性を有するものが用いられ、例えば、ガーゼ、天然綿、セルロース繊維綿等が挙げられ、これらは単独で、又は必要に応じ、２種以上組み合わせて用いられる。ガーゼは所望の厚さに折り畳んで使用される。
【００３８】
液吸収性繊維綿層のサイズは、液透過性繊維綿層が吸い上げ透過してくる滲出液の量により適宜決定すればよいが、通常、液透過性繊維綿層と同程度でよい。
【００３９】
上記液透過性繊維綿層と液吸収性繊維綿層とからなる本発明の創傷部用パッドは、液透過性繊維綿層を創傷側にして創傷部に当接され、必要に応じ、包帯、粘着テープ等により固定される。この場合、パッドをガーゼ、油紙、シート等で覆ってから固定することも可能である。
【００４０】
本発明の創傷部用パッドは、液透過性繊維綿層が創傷部からの滲出液を吸い上げ透過し、その上部の吸収性繊維綿層に導き、滲出液は該吸収性繊維綿層で吸収される。従って、液透過性繊維綿層は実質的に滲出液を吸収せず汚染されないため、頻繁に取り替える必要がなく、その上部の液吸収性繊維綿層は滲出液の吸収、汚れ具合に応じて適宜取り替えればよい。
【００４１】
以下、実施例及び治験例を挙げて本発明を更に詳細に説明するが、本発明はこれらにより何ら制限されるものではない。
【実施例】
【００４２】
実施例１
剥離性繊維として、シリコーン加工を施したポリエステル繊維「ウォッシャブル」（帝人株式会社製）４０重量％、制菌性繊維として、制菌加工を施したポリエステル繊維「ケミタックΣ」５０重量％、及び熱融着性繊維綿として、ポリエステル繊維を芯とし、ポリエチレンを鞘とする芯鞘構造繊維「ＴＢＳ」（帝人株式会社製）１０重量％をミキシングし、解綿した後、第１ミキシングタンクに風送し、該ミキシングタンクを通過させた後第２ミキシングタンクに供給した。
次いで、カード機でカーディングし、成型機で巾２ｍ×長さ１．５ｍ×厚さ２０ｍｍのサイズに成型した後、熱処理機で１５０℃で２分間熱処理し、その後、トムソンバーにより巾１００ｍｍ×長さ１００ｍｍ×厚さ２０ｍｍにプレスカットし、液透過性繊維綿層を得た。
【００４３】
上記液透過性繊維綿層の上に、乾熱滅菌したガーゼを巾１００ｍｍ×長さ１００ｍｍ×厚さ４０ｍｍに折り重ねた液吸収性繊維綿層を積層して、図１に示す如き創傷部用パッドを得た。
【００４４】
実施例２
実施例１において、熱融着性繊維綿としてポリエチレン繊維を用い、液透過性繊維綿のサイズを巾２００ｍｍ×長さ２００ｍｍ×厚さ３０ｍｍとし、ガーゼからなる液吸収性繊維綿のサイズを巾２００ｍｍ×長さ２００ｍｍ×厚さ３０ｍｍとした他は実施例１と同様にして、図２に示す如き創傷部用パッドを得た。
【００４５】
比較例１
実施例１において、液透過性繊維綿層として乾熱滅菌したポリエステル綿を用いた他は実施例１と同様にして、図３に示す如き創傷部用パッドを得た。
【００４６】
治験例１
狭心症と無酸素脳症でベッド上に寝たきりの７２才の男性患者の仙骨部の褥瘡（１３ｃｍ×１６ｃｍ）部の壊死組織を切除した後、イソジン生食水５００ｍｌにて１日１回洗浄、創傷部にイソジンゲルを塗布した。
上記イソジンゲル塗布面に実施例１で得られた創傷部用パッド４個を用い、各液透過性繊維綿層を創傷部に当接させ、液透過性繊維綿層は１日に１回交換し、液吸収性繊維綿層は１日に２回交換した。
液透過性繊維綿層は創傷部からの滲出液を良く吸い上げ透過させるとともに、創傷部に付着することもなく、６日後には良性の肉芽の増殖が確認され、褥瘡の縮小回復が認められた。
【００４７】
治験例２
慢性吸収不全でベッド上に寝たきりの８０才の男性患者の仙骨部の褥瘡（１５ｃｍ×１７ｃｍ）部の壊死組織を切除した後、イソジン生食水５００ｍｌにて１日１日１回洗浄、創傷部にイソジンゲルを塗布した。
上記イソジンゲル塗布面に実施例２で得られた創傷部用パッド１個を用い、その液透過性繊維綿層を創傷部に当接させ、液透過性繊維綿層は１日に１回交換し、液吸収性繊維綿層は１日に２回交換した。
液透過性繊維綿層は創傷部からの滲出液を良く吸い上げ透過させるとともに、創傷部に付着することもなく、６日後には良性の肉芽の増殖が確認され、褥瘡の縮小回復が認められた。
【００４８】
比較治験例１
治験例１の患者の仙骨部の他の褥瘡（１２ｃｍ×１４ｃｍ）に、比較例１の創傷部用パッド４個を当接した他は治験例１と同様とした。
治験例１の場合と比べ、滲出液の吸い上げ透過性が若干劣り、また透過性組織綿層の創傷部への付着が若干認められたが、１週間後には良性の肉芽の増殖が確認され、褥瘡の縮小回復が認められた。
【産業上の利用可能性】
【００４９】
叙上のとおり、本発明の創傷部用パッドは、創傷部に当接され創傷部からの滲出液を吸い上げ透過させるための液透過性繊維綿層が、剥離性繊維綿と、制菌性繊維綿と、熱融着性繊維綿との混合物からなり、該混合物が部分的に熱融着性繊維綿により融着されネットワーク化されているため、熱融着性繊維綿の融着部により形成された多数の微細な空間部が恰も毛細管と同様に機能し、毛細管現象により創傷部からの滲出液を効果的に吸い上げて透過させ、液透過性繊維綿層上に積層された液吸収性繊維綿層に導いて該吸収性繊維綿層に吸収させる。
【００５０】
かくして、滲出液は液透過性繊維綿層を透過し、該層に吸収され滞留することが殆どないので、滲出液により液透過性繊維綿層が滲出液で固化することがなく、従って、パッドが創傷部に付着してパッドの交換の際に無理矢理引き剥がして治癒しかけた創傷部を再び悪化させるといったトラブルが防止される。
【００５１】
また、滲出液は液透過性繊維綿層を透過するだけで、吸収され滞留することが殆どないので、雑菌繁殖の温床となりにくい。また、液透過性繊維綿層に創傷部に付着しにくい剥離性繊維綿を混合したので、パッドの創傷部への付着は一層減少する。
【００５２】
更に、液透過性繊維綿層に制菌性繊維綿を混合したので雑菌の繁殖が阻止され、創傷部の治癒が促進される。
【００５３】
更にまた、液透過性繊維綿層は、剥離性繊維綿と、制菌性繊維綿と、熱融着性繊維綿とからなる混合物が部分的に該熱融着性繊維綿により融着されネットワーク化されているので、弾力性、柔軟性に富み、従って創傷部を刺激することがなく、また、まとまり性が極めて良好であるので、ピンセットによる取り扱い性も容易である。
【符号の説明】
【００５４】
１  液透過性繊維綿層
１ａ  融着部
２  液吸収性繊維綿層
【図１】
2010148916.tif 000003
【図２】
2010148916.tif 000004
【図３】
2010148916.tif 000005